FR 2678776 A1 19930108 FR 9108164 A 19910701 Procédé de fabrication d'un support de type mousse pour électrode de générateur électrochimique La présente invention concerne un procédé de fabrication d'un support de type mousse pour électrode de générateur électrochimique Il s'applique en particulier aux mousses de nickel pour électrodes d'accumulateurs alcalins portables à haute énergie volumique. Le principe du procédé est de partir d'un support en matériau organique de type mousse de polyuréthane ou analogue, de le recouvrir d'une poudre de nickel, d'effectuer un traitement thermique en atmosphère réductrice pour décomposer le matériau organique et fritter le nickel Le but recherché est d'obtenir une texture microporeuse en nickel analogue à la texture initiale de la mousse de polyuréthane. Le brevet français FR-A-2 558 485 propose de déposer le nickel dans les pores du support organique par une méthode d'électrodéposition Il s'agit là d'une méthode très onéreuse. Le brevet français FR-A-2 232 838 décrit plusieurs techniques pour réaliser l'introduction du nickel, soit par pulvérisation, soit par filtration d'une poudre de nickel ou d'une suspension de poudre de nickel dans l'eau Ces techniques conduisent en général à un mauvais rendement de remplissage du support organique par le nickel; de plus on n'obtient pas de couche uniforme de nickel sur la surface interne des pores de la mousse de polyuréthane. La présente invention a pour but de proposer une méthode simple permettant de réaliser un dépôt uniforme de métal sur une mousse en matériau organique. La présente invention a pour objet un procédé de réalisation d'un support de type mousse en un métal choisi parmi le nickel, le cuivre et le plomb, procédé selon lequel on part d'un support de type mousse en matériau organique à base de polyuréthane, de polyester ou de polyéther, on applique ledit métal sur ledit support en matériau organique et on effectue un traitement thermique pour éliminer ledit matériau organique, caractérisé par le fait que ladite mousse en matériau organique présente une porosité je l'ordre de 96 % à 98 % avec une taille de pores comprise entre 200 et 400 micromètres, -2- on imprègne cette mousse en matériau organique par une solution d'un nitrate ou d'un sulfate dudit métal, la concentration de ladite solution étant choisie en fonction du grammage souhaité par ladite mousse en métal. Ainsi pour l'obtention d'une mousse de nickel de grammage compris entre 2 g/dm 2 et 6 g/dm 2, la concentration de ladite solution de nitrate ou de sulfate de nickel est comprise entre 2,5 et 6 moles par litre. Pour faciliter l'imprégnation de la mousse en matériau organique, ladite solution peut contenir un hydroxycolloide dans une proportion de 0,5 % à 2 % en poids Cet hydroxycolloide peut être choisi parmi la carboxyméthylcellulose et le xanthane éventuellement associé à la caroube. Selon un mode de réalisation préférentiel ladite solution se trouve à une température de l'ordre de 801 C et l'imprégnation est suivie d'un rapide refroidissement sous air pour cristalliser ledit sel dans lesdits pores. Le simple choc thermique dû au passage de la cuve d'imprégnation à l'atmosphère ambiante suffit à amorcer la nucléation et la croissance de petits cristaux. La mousse organique ainsi imprégnée est ensuite traitée thermiquement pendant deux heures dans un four sous atmosphère légèrement réductrice, par exemple à base d'azote contenant 10 % d'hydrogène Il peut être préférable de laisser barboter ce gaz réducteur dans de l'eau chauffée vers 80 C, afin d'éliminer toute trace25 du composé organique du support initial. Ce traitement comporte: un premier palier d'une demi-heure à 2000 C pour éliminer l'eau du sel et les vapeurs nitreuses (cas d'une solution de nitrate), un deuxième palier d'une demi-heure à 4500 C pour éliminer l'hydroxycolloïde (se trouvant éventuellement dans la solution), un troisième palier d'une heure à 10500 C pour éliminer le support organique. Le procédé selon l'invention permet de réaliser des mousses de nickel de bonne qualité présentant un grammage allant de 2 g/dm 2 à 6 g/dm 2. D'autres caractéristiques et avantages de la présente invention apparaîtront au cours de la description suivante de modes de réalisation donnés à titre illustratif mais nullement limitatif. Dans tous les exemples on partira d'une mousse de polyuréthane d'épaisseur 1,5 mm, avec une porosité de 96 % et un diamètre de pores compris entre 200 et 400 micromètres. Exemple 1: Pour obtenir une mousse de nickel de grammage égal à 5 g/dm 2, on imprègne la mousse de polyuréthane par une solution concentrée de nitrate de nickel à 5 moles/litre à une température de 800 C; cette solution contient 0,5 % en poids de carboxyméthylcellulose. Après le traitement thermique précisé plus haut, la mousse de nickel de grammage 5 g/dm 2 présente une porosité de 96 %. Exemple 2: Pour obtenir une mousse de nickel de grammage égal à 2 g/dm 2, on imprègne la mousse de polyuréthane par une solution de nitrate de nickel à 2,5 moles/litre épaissie par la carboxyméthyl- cellulose (teneur 1,5 % en poids) On effectue un séchage à une température de l'ordre de 30 WC qui aboutit au dépôt d'un film concentré en nickel qui tapisse les pores de la mousse de polyuréthane Après le traitement thermique précité, on obtient une mousse de nickel de porosité 96 %. Exemple 3: Les conditions sont analogues à celles de l'exemple 2, mais la carboxyméthylcellulose est remplacée par un mélange 50/50 de xanthane et de caroube. Bien entendu l'invention n'est pas limitée aux exemples qui viennent d'être décrits En particulier on peut remplacer les nitrates par des sulfates et le nickel par du cuivre ou du plomb. -4- REVENDICATIONS 1/ Procédé de réalisation d'un support de type mousse en un métal choisi parmi le nickel, le cuivre et le plomb, procédé selon lequel on part d'un support de type mousse en matériau organique à base de polyuréthane, de polyester ou de polyéther, on applique ledit métal sur ledit support en matériau organique et on effectue un traitement thermique pour éliminer ledit matériau organique, caractérisé par le fait que ladite mousse en matériau organique présente une porosité de l'ordre de 96 % à 98 % avec une taille de pores comprise entre 200 et 400 micromètres, on imprègne cette mousse en matériau organique par une solution d'un nitrate ou d'un sulfate dudit métal, la concentration de ladite solution étant choisie en fonction du grammage souhaité par ladite mousse en métal. 2/ Procédé de réalisation selon la revendication 1, caractérisé par le fait que, pour l'obtention d'une mousse de nickel de grammage compris entre 2 g/dm 2 et 6 g/dm 2, la concentration de ladite solution de nitrate ou de sulfate de nickel est comprise entre 2,5 et 6 moles par litre. 3/ Procédé de réalisation selon la revendication 2, caractérisé par le fait que ladite solution se trouve à une température de l'ordre de 800 C et que l'imprégnation est suivie d'un rapide refroidissement sous air pour cristalliser ledit sel dans lesdits pores. 4/ Procédé de réalisation selon l'une des revendications précédentes, caractérisé par le fait que ladite solution contient un hydroxycolloide dans une proportion comprise entre 0,5 % et 2 % en poids. / Procédé de réalisation selon la revendication 4, caractérisé par le fait que ledit hydroxycolloide est choisi parmi la carboxyméthyl- cellulose et le xanthane éventuellement associé à la caroube. 6/ Procédé de réalisation selon l'une des revendications précédentes, caractérisé par le fait que ledit traitement thermique est effectué pendant deux heures sous atmosphère légèrement réductrice. 7/ Procédé de réalisation selon la revendication 5, caractérisé par le fait que ledit traitement thermique comprend un premier palier d'une demi-heure à 200 C, - un second palier d'une demi-heure à 4500 C, un troisième palier d'une heure à 10500 C pour éliminer ledit support en matériau organique.